(57)【要約】【課題】本発明は、白インク上に白インクとは異なる色の水性インクを印字した際に、滲みがなく光沢が高い画像を得ることが可能なインクジェット用インクセットを提供することを目的とする。【解決手段】白インク、及び白インクとは異なる色のインクからなる少なくとも２色以上のインクを含むインクジェット用インクセットにおいて、前記２色以上のインクの全てのインクは、少なくとも水、水溶性有機溶剤、顔料、樹脂粒子を含有し、かつ、白インクに含有される水溶性有機溶剤は、沸点２００℃以上２５０℃以下のグリコールエーテルを含み、白インクに含有される樹脂粒子の含有率が全てのインクの中で最も少ないことを特徴とするインクジェット用インクセット。【選択図】なし【特許請求の範囲】
【請求項１】
白インク、及び白インクとは異なる色のインクからなる少なくとも２色以上のインクを含むインクジェット用インクセットにおいて、
前記２色以上のインクの全てのインクは、少なくとも水、水溶性有機溶剤、顔料、樹脂粒子を含有し、
かつ、白インクに含有される水溶性有機溶剤は、沸点２００℃以上２５０℃以下のグリコールエーテルを含み、白インクに含有される樹脂粒子の含有率が全てのインクの中で最も少ないことを特徴とするインクジェット用インクセット。
【請求項２】
前記白インクが、白インクのみに含まれる水溶性有機溶剤を有することを特徴とする請求項１記載のインクジェット用インクセット。
【請求項３】
前記沸点２００℃以上２５０℃以下のグリコールエーテルは、白インクのみに含有される水溶性有機溶剤であることを特徴とする請求項１又は２に記載のインクジェット用インクセット。
【請求項４】
前記全てのインクは、水溶性有機溶剤の５０質量％以上が２，３−ブタンジオール、及び／又はプロピレングリコールからなることを特徴とする請求項１〜３のいずれかに記載のインクジェット用インクセット。
【請求項５】
前記全てのインクは、水溶性有機溶剤の５０質量％以上が２，３−ブタンジオール、及び／又はプロピレングリコールからなり、更に３−メトキシ−３−メチル−１−ブタノールを含むことを特徴とする請求項４記載のインクジェット用インクセット。
【請求項６】
基材上に白インクを吐出した後に、吐出した白インク上に、白インクとは異なる色のインクを吐出するインクジェット記録方法において、請求項１〜５のいずれかに記載のインクジェット用インクセットを用いて印字することを特徴とするインクジェット記録方法。
【発明の詳細な説明】
【技術分野】
【０００１】
本発明は、インクジェット用インクセットとそれを用いたインクジェット記録方法に関する。
【背景技術】
【０００２】
インクジェットプリンターは低騒音、低ランニングコスト、カラー印刷が容易であるなどの利点を有することからデジタル信号の出力機器として一般家庭に広く普及している。
近年では、家庭用のみならず、例えばディスプレイ、ポスター、掲示板など産業用途にインクジェット技術が利用されてきている。
産業用途におけるインクジェット記録用のインクとしては、これまで、有機溶剤をビヒクルとし有機溶剤に溶解させた樹脂を含有する溶剤系インクジェットインクや、重合性モノマーを主成分とする紫外線硬化型インクジェットインクが広く用いられてきた。
しかし、溶剤系インクジェットインクは、溶剤を大量に大気中に蒸発させるため、環境負荷の観点から好ましくなく、紫外線硬化型インクジェットインクは、使用するモノマーによっては皮膚感さ性を有することがあり、また、高価な紫外線照射装置をプリンタ本体に組み込む必要があるため適用分野が限られてしまう。
【０００３】
こうした背景もあり、最近では、環境負荷が少なく、これまで家庭用インクジェットインクとして広く用いられてきた水性インクを産業用途に用いるインクジェット技術開発が行われてきている。（例えば、特許文献１〜２参照）
しかしながら、水性インクは、インク中の水分を乾燥させるため、溶剤系インクに比べ速乾性が劣り画像が滲みやすい問題を有していた。特に、高速で印字を行う必要がある場合、多くのインクを一度に吐出する必要があるため、特に滲みやすい傾向があり、印字の際に加熱する方法が提案されている。（例えば、特許文献３参照）
上記方法により、基材上での均一な画像形成や滲みを防止可能な水性インクにおいても、透明基材上に白インクを形成し、その後に白インク上に白インク以外の色のインクを塗布する、即ち多層塗りの際には、白インク上に塗布する白インク以外の色インクは、白インクの乾燥性が不十分の場合において、滲みが発生しやすくなる問題を有していた。
【発明の概要】
【発明が解決しようとする課題】
【０００４】
本発明は、上記従来技術の問題点の解決を目指すものであり、白インク上に白インクとは異なる色の水性インクを印字した際に、滲みがなく光沢が高い画像を得ることが可能なインクジェット用インクセットを提供することを目的とする。
【課題を解決するための手段】
【０００５】
本発明者らは、水性インク中の配合と、インクセットの構成について検討した結果、白インク、及び白インクとは異なる色のインクからなる少なくとも２色以上のインクを含む全てのインクは、少なくとも水、水溶性有機溶剤、顔料、樹脂粒子を含有し、かつ、白インクは、沸点２００〜２５０℃のグリコールエーテルを含み、樹脂粒子の含有率が全てのインクの中で最も少ないことで、白インクを印字した箇所に白インク以外の色の画像を印字する場合も、滲みがなく光沢が高い画像が得られることを見出し、本発明に至った。上記効果が得られる詳細な理由は不明であるが、白インク中に含まれるグリコールエーテル系溶剤により、白インク上に異なる色のインクを吐出した際に、白インク上でインクの凝集、増粘が進み、結果としてインク流動性が下がるため、滲みが抑制されるものと推定される。
【０００６】
即ち、上記課題は、次の１）の発明によって解決される。
１）  白インク、及び白インクとは異なる色のインクからなる少なくとも２色以上のインクを含むインクジェット用インクセットにおいて、
前記２色以上のインクの全てのインクは、少なくとも水、水溶性有機溶剤、顔料、樹脂粒子を含有し、
かつ、白インクに含有される水溶性有機溶剤は、沸点２００℃以上２５０℃以下のグリコールエーテルを含み、白インクに含有される樹脂粒子の含有率が全てのインクの中で最も少ないことを特徴とするインクセット。
【発明の効果】
【０００７】
本発明によれば、白インク上に印字した際に、滲みがなく光沢が高い画像を得ることが可能なインクジェット用インクセットを提供できる。
【図面の簡単な説明】
【０００８】
【図１】本発明のインクジェット記録装置の一例を示す概略図。
【図２】図１の装置本体１０１の内部構造の説明図。
【発明を実施するための形態】
【０００９】
以下、上記本発明１）について詳しく説明する。なお、本発明１）の実施の形態には、次の２）〜６）も含まれるので、これらについても併せて説明する。
２）  前記白インクが、白インクのみに含まれる水溶性有機溶剤を有することを特徴とする１）記載のインクジェット用インクセット。
３）  前記沸点２００℃以上２５０℃以下のグリコールエーテルは、白インクのみに含有される水溶性有機溶剤であることを特徴とする１）又は２）に記載のインクジェット用インクセット。
４）  前記全てのインクは、水溶性有機溶剤の５０質量％以上が２，３−ブタンジオール、及び／又はプロピレングリコールからなることを特徴とする１）〜３）のいずれかに記載のインクジェット用インクセット。
５）  前記全てのインクは、水溶性有機溶剤の５０質量％以上が２，３−ブタンジオール、及び／又はプロピレングリコールからなり、更に３−メトキシ−３−メチル−１−ブタノールを含むことを特徴とする４）記載のインクジェット用インクセット。
６）  基材上に白インクを吐出した後に、吐出した白インク上に、白インクとは異なる色のインクを吐出するインクジェット記録方法において、１）〜５）のいずれかに記載のインクジェット用インクセットを用いて印字することを特徴とするインクジェット記録方法。
【００１０】
本発明のインクジェット用インクセットは、白インク、及び白インクとは異なる色のインクからなる少なくとも２色以上のインクを含む。白インクとは異なる色のインクとしては、ブラックインク、マゼンタインク、シアンインク、イエローインク、ライトシアンインク、ライトマゼンタインク等が挙げられ、白インク、ブラックインク、マゼンタインク、シアンインク、及びイエローインクの組み合わせ、白インク、ブラックインク、マゼンタインク、シアンインク、イエローインク、ライトシアンインク、ライトマゼンタインクの組み合わせ等が好ましい。
本発明のインクジェット用インクセットの全てのインクは、少なくとも顔料、樹脂粒子、水、水溶性有機溶剤を含有する。以下に詳細に説明する。
【００１１】
＜顔料＞
顔料には有機顔料と無機顔料があり、用いる色によって適宜選択し用いることができる。
好ましい白色顔料としては、酸化チタン、酸化鉄、炭酸カルシウム、硫酸バリウム、水酸化アルミニウムなどを用いることができる。
また、黒色顔料としては、中でもカーボンブラック（Ｐｉｇｍｅｎｔ  Ｂｌａｃｋ  ７）が特に好ましく、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｒｅｇａｌ（登録商標）、Ｍｏｇｕｌ（登録商標）及びＶｕｌｃａｎ（登録商標）の商標でＣａｂｏｔ  Ｃｏｒｐｏｒａｔｉｏｎ社から入手できるカーボンブラック（例えば、Ｂｌａｃｋ  Ｐｅａｒｌｓ  ２０００、同１４００、同１３００、同１１００、同１０００、同９００、同８８０、同８００、同７００、同５７０、Ｂｌａｃｋ  Ｐｅａｒｌｓ  Ｌ、Ｅｌｆｔｅｘ  ８、Ｍｏｎａｒｃｈ  １４００、同１３００、同１１００、同１０００、同９００、同８８０、同８００、同７００、Ｍｏｇｕｌ  Ｌ、Ｒｅｇａｌ  ３３０、同４００、同６６０、Ｖｕｌｃａｎ  Ｐ）、ＳＥＮＳＩＪＥＴ  ＢｌａｃｋＳＤＰ１００（ＳＥＮＳＩＥＮＴ）、ＳＥＮＳＩＪＥＴ  ＢｌａｃｋＳＤＰ１０００（ＳＥＮＳＩＥＮＴ）、ＳＥＮＳＩＪＥＴ  ＢｌａｃｋＳＤＰ２０００（ＳＥＮＳＩＥＮＴ）等が挙げられる。
【００１２】
カラー顔料としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１２８、１３９、１５０、１５１、１５５、１５３、１８０、１８３、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１５：４、１６、１７：１、５６、６０、６３；Ｃ．Ｉ．ピグメントグリーン１、４、７、８、１０、１７、１８、３６、などが挙げられる。
【００１３】
上記顔料をインク中に分散させるには、界面活性剤を用いて分散させる方法、分散性樹脂を用いて分散させる方法、顔料の表面を樹脂で被覆して分散させる方法、顔料表面に親水性官能基を導入して自己分散性顔料とする方法などが挙げられる。
【００１４】
顔料は、約１０〜約１５００ｍ2／ｇの表面積を有するものが好ましく、より好ましくは約２０〜約６００ｍ2／ｇ、更に好ましくは約５０〜約３００ｍ2／ｇである。
所望の表面積と合わない場合には、顔料を比較的小さい粒径にするために、サイズ減少又は粉砕処理（例えば、ボールミル粉砕、又はジェットミル粉砕、又は超音波処理）をすれば良い。
インクの顔料分散安定性、吐出安定性、画像濃度、インク生産性の点で、顔料のインク中での体積平均粒径（Ｄ50）は、１０〜３００ｎｍが好ましく、より好ましくは２０〜２５０ｎｍである。
【００１５】
顔料のインク中の含有量は、画像濃度、定着性や吐出安定性の面で、０．１〜１０質量％程度が好ましく、より好ましくは１〜１０質量％程度である。
【００１６】
＜樹脂粒子＞
本発明では、インク中に樹脂を水中に分散した樹脂粒子を含有させる。
樹脂粒子の種類には特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などの樹脂粒子が挙げられる。これらの中でも、ウレタン樹脂やアクリル系樹脂のエマルジョンが、定着性やインク安定性に優れるので好ましい。また樹脂粒子中には必要に応じて界面活性剤のような分散剤を含有させても構わないが、より塗膜の性能が優れたインクが得やすいことから、いわゆる自己乳化型の樹脂粒子が好ましい。その場合、水分散性の観点から酸価が５〜１００ｍｇＫＯＨ／ｇとなる範囲でアニオン性基を含有することが好ましく、優れた耐擦過性や耐薬品性を付与する上で、５〜５０ｍｇＫＯＨ／ｍｇであることが特に好ましい。また、前記アニオン性基としてカルボキシル基、スルホン酸基などを使用すると、良好な水分散安定性を得ることができる。これらのアニオン性基を樹脂中に導入するには、これらアニオン性基を持ったモノマーを使用すればよい。
【００１７】
樹脂粒子としては、適宜合成したものを使用しても市販品を使用してもよい。
該市販品としては、例えば、スーパーフレックス１３０（ポリエーテル系ウレタン樹脂粒子、第一工業製薬社製）、ジョンクリル５３７（アクリル樹脂粒子、ＢＡＳＦ社製）、マイクロジェルＥ−１００２、Ｅ−５００２（スチレン−アクリル系樹脂粒子、日本ペイント社製）、ボンコート４００１（アクリル系樹脂粒子、大日本インキ化学工業社製）、ボンコート５４５４（スチレン−アクリル系樹脂粒子、大日本インキ化学工業社製）、ＳＡＥ−１０１４（スチレン−アクリル系樹脂粒子、日本ゼオン社製）、サイビノールＳＫ−２００（アクリル系樹脂粒子、サイデン化学社製）、プライマルＡＣ−２２、ＡＣ−６１（アクリル系樹脂粒子、ローム・アンド・ハース社製）、ナノクリルＳＢＣＸ−２８２１、３６８９（アクリルシリコーン系樹脂粒子、東洋インキ製造社製）、＃３０７０（メタクリル酸メチル重合体樹脂粒子、御国色素社製）などが挙げられる。
【００１８】
樹脂粒子の粒径は、特にインクジェット記録装置に使用することを考慮すると、体積平均粒径１０〜１，０００ｎｍが好ましく、２０〜５０ｎｍがより好ましい。ここで、前記体積平均粒径は、例えば粒度分析装置（マイクロトラック  ＭＯＤＥＬ  ＵＰＡ９３４０、日機装社製）を用いて測定することができる。
【００１９】
本発明において、白インクに含まれる樹脂粒子は、その他の色に含まれる樹脂粒子に比べ少ないことで、特に滲みが発生せず、優れた画像を形成することが可能となる。白インク以外のインクのうち、樹脂粒子の含有量が最も低い色のインクに比べ、白インクの樹脂粒子の含有量は０．１〜３質量％低いことが好ましい。全ての色のインクにおける樹脂粒子のインク中の含有量は、３〜１０質量％の範囲が好ましく、高い光沢度とインク安定性が得られる。
【００２０】
＜水溶性有機溶剤＞
水性インク中に含まれる水溶性有機溶剤は、水溶性有機溶剤であれば、いかなるものも用いることができる。
その例としては、エチレングリコール、プロピレングリコール、１，２−プロパンジオール、１，３−プロパンジオール、１，２−ブタンジオール、１，３−ブタンジオール、２，３−ブタンジオール、１，４−ブタンジオール、２−メチル−２，４−ペンタンジオール、ジエチレングリコール、トリエチレングリコール、ジプロピレングリコール、２，２−ジメチル−１，３−プロパンジオール、２−メチル−１，３−プロパンジオール、１，２−ペンタンジオール、２，４−ペンタンジオール、１，５−ペンタンジオール、１，６−ヘキサンジオール、２−エチル−１，３−ヘキサンジオール、２，５−ヘキサンジオール等の多価アルコール類；ジプロピレングリコールモノメチルエーテル、プロピレングリコール−ｎ−ブチルエーテル、プロピレングリコール−ｔ−ブチルエーテル、ジエチレングリコールメチルエーテル、ジエチレングリコールエチルエーテル、ジエチレングリコールベンジルエーテル、エチレングリコール−ｎ−プロピルエーテル、エチレングリコール−ｎ−ブチルエーテル、ジプロピレングリコール−ｎ−プロピルエーテル、トリプロピレングリコールメチルエーテル、トリプロピレングリコール−ｎ−プロピルエーテル、プロピレングリコールフェニルエーテル、トリエチレングリコールメチルエーテル、トリエチレングリコールメチルエーテル、トリエチレングリコールエチルエーテル、トリエチレングリコールブチルエーテル、ジエチレングリコール−ｎ−ヘキシルエーテル、エチレングリコールフェニルエーテルなどの多価アルコールアルキルエーテル類；乳酸エチルなどのエステル類；Ｎ−メチル−２−ピロリドン、Ｎ−ヒドロキシエチル−２−ピロリドン、２−ピロリドン、１，３−ジメチルイミダゾリジノン、ε−カプロラクタムなどの含窒素複素環化合物類；ホルムアミド、Ｎ−メチルホルムアミド、Ｎ，Ｎ−ジメチルホルムアミドなどのアミド類；モノエタノ−ルアミン、ジエタノールアミン、トリエタノールアミン、モノエチルアミン、ジエチルアミン、トリエチルアミンなどのアミン類；ジメチルスルホキシド、スルホラン、チオジエタノール、チオジグリコールなどの含硫黄化合物類などが挙げられる。
これらは１種を単独で使用しても良いし、２種以上を併用しても良い。
【００２１】
このうち、白インクにおいては、少なくとも沸点が２００〜２５０℃からなるグリコールエーテルを少なくとも１種含有することで、白インク上に形成される白インクと異なる色のインク中の粒子の凝集を促進させ、重ね塗りを行う印字においても、高速での印字が可能となる。２００〜２５０℃のグリコールエーテルとしては、ジエチレングリコールエチルエーテル（ｂｐ２０２℃、分子量１３４．２）、ジエチレングリコールモノイソプロピルエーテル（ｂｐ２０７℃、分子量１４８．２）、ジエチレングリコールモノイソブチルエーテル（ｂｐ２２０℃、分子量１６２．２）、トリエチレングリコールジメチルエーテル（ｂｐ２１６℃、分子量１７８．２）、ジエチレングリコールモノブチルエーテル（ｂｐ２３０℃、分子量１６２．２）、トリプロピレングリコールモノメチルエーテル（ｂｐ２４２℃、分子量２０６．３）、トリエチレングリコールモノメチルエーテル（ｂｐ２４９℃、分子量１６４．２）などが挙げられる。
更に上記グリコールエーテルのうち、分子量が１７０以上のものは特に白インク上に形成される白インクと異なる色のインク中の粒子の凝集を促進させる効果が高く、特に滲みのない画像を形成することが可能となる。
前記白インクに含まれるグリコールエーテルの含有量は１〜１０質量％が好ましい。
【００２２】
白インクは、白インクのみに含まれる水溶性有機溶剤を有することが好ましい。
そして、前記少なくとも沸点が２００〜２５０℃からなるグリコールエーテルは、白インクのみに含まれることが好ましい。白インクのみに含有されることにより、白インクと異なる色のインク中の粒子の凝集を促進させる効果が高くなる。
これは、白インク以外の色のインクは、白インクに比べグリコールエーテルによるインクの凝集が大きいことを利用しており、白インク上に着弾した際、白インクに含まれるグリコールエーテルが、白インク上の異なるインクを凝集させることによるものである。
【００２３】
インク中の前記水溶性有機溶剤の総量は、２０〜７０質量％の範囲が好ましく、３０〜６０質量％の範囲がより好ましい。総量が２０質量％以上であればインクが乾燥しにくくなり、特に十分な吐出安定性が得やすくなる。また、７０質量％以下であれば、インクの粘度が高くなりすぎず、吐出に有利である。
【００２４】
また、前記水溶性有機溶剤として、プロピレングリコール（ｂｐ１８８℃）、及び／又は２，３−ブタンジオール（ｂｐ１８３℃）を混合すると、高い光沢を得られるので好ましい。これらの水溶性有機溶剤のインク中の含有量は、１０〜５０質量％が好ましく、２０〜４０質量％がより好ましい。
更に、沸点が２５０℃を超える水溶性有機溶剤を含まない場合、乾燥性がさらに向上するため効果的である。
【００２５】
また、水性インクに含まれる水溶性有機溶剤の５０質量％以上が、プロピレングリコール（ｂｐ１８８℃）、及び／又は２，３−ブタンジオール（ｂｐ１８３℃）からなることで、高い光沢が得られ、更に乾燥性が向上するためより好ましい。更に、３−メトキシ−３−メチル−１−ブタノールを含むことで、白インク上での滲みが抑制され、良好な画像形成を可能にする。３−メトキシ−３−メチル−１−ブタノールのインク中の含有量は、２〜３０質量％が好ましく、５〜２０質量％がより好ましい。
【００２６】
＜その他の添加剤＞
インクに加えるその他の添加剤としては、界面活性剤、防腐防黴剤、防錆剤、ｐＨ調整剤等が挙げられる。
界面活性剤としては、シリコーン系界面活性剤、フッ素系界面活性剤、両性界面活性剤、ノニオン系界面活性剤、アニオン系界面活性剤のいずれも使用可能である。
シリコーン系界面活性剤としては特に制限はなく、目的に応じて適宜選択することができる。中でも高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。
また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。
前記パーフルオロアルキルスルホン酸化合物としては、例えば、パーフルオロアルキルスルホン酸、パーフルオロアルキルスルホン酸塩等が挙げられる。
パーフルオロアルキルカルボン酸化合物としては、例えば、パーフルオロアルキルカルボン酸、パーフルオロアルキルカルボン酸塩等が挙げられる。
パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。
これらフッ素系界面活性剤における塩の対イオンとしては、Ｌｉ、Ｎａ、Ｋ、ＮＨ4、ＮＨ3ＣＨ2ＣＨ2ＯＨ、ＮＨ2(ＣＨ2ＣＨ2ＯＨ)2、ＮＨ(ＣＨ2ＣＨ2ＯＨ)3等が挙げられる。
【００２７】
防腐防黴剤としては、１、２−ベンズイソチアゾリン−３−オン、安息香酸ナトリウム、デヒドロ酢酸ナトリウム、ソルビン酸ナトリウム、ペンタクロロフェノールナトリウム、２−ピリジンチオール−１−オキサイドナトリウム等が挙げられる。
防錆剤としては、酸性亜硫酸塩、チオ硫酸ナトリウム、チオジグリコ−ル酸アンモン、ジイソプロピルアンモニイウムニトライト、四硝酸ペンタエリスリト−ル、ジシクロヘキシルアンモニウムニトライト等が挙げられる。
【００２８】
ｐＨ調整剤としては、調合されるインクに悪影響を及ぼさずにｐＨを所望の値に調整できるものであれば特に限定されない。その例としては、水酸化リチウム、水酸化ナトリウム、水酸化カリウム等のアルカリ金属元素の水酸化物；炭酸リチウム、炭酸ナトリウム、炭酸カリウム等のアルカリ金属の炭酸塩；第４級アンモニウム水酸化物やジエタノールアミン、トリエタノ−ルアミン等のアミン；水酸化アンモニウム、第４級ホスホニウム水酸化物等が挙げられる。
【００２９】
本発明のインクは、前記各成分に水を加え、必要に応じて攪拌混合することにより作製できる。攪拌混合は通常の攪拌羽を用いた攪拌機、マグネチックスターラー、高速の分散機等で行なうことができる。しかし、製造方法は特に限定されず、公知の方法を適宜採用すればよい。インク中の水の総量は、２０〜７０質量％の範囲が好ましく、３０〜６０質量％の範囲がより好ましい。
【００３０】
＜インクジェット記録方法＞
本発明のインクジェット記録方法は、少なくとも、基材上に白インクを吐出した後に、吐出した白インク上に、白インクとは異なる色のインクを吐出する工程を有する。
インク吐出工程は、インクに刺激を印加し飛翔させて印字する工程である。該インクを飛翔する手段としては特に制限はなく、目的に応じて適宜選択することができ、例えば、各種の記録ヘッド（インク吐出ヘッド）が挙げられる。特に複数のノズル列を有するヘッドと、インクカートリッジから供給されるインクを収容して前記ヘッドにインクを供給するサブタンクとを有するものが好ましい。前記サブタンクは、該サブタンク内に負圧を発生するための負圧発生手段と、該サブタンク内を大気開放するための大気開放手段と、電気抵抗の差によりインクの有無を検知する検知手段とを有するものが好ましい。
【００３１】
前記刺激は例えば刺激発生手段により発生させることができ、該刺激としては特に制限はなく、目的に応じて適宜選択することができ、熱（温度）、圧力、振動、光などが挙げられる。これらは１種を単独で使用してもよいし、２種以上を併用してもよい。これらの中でも、熱、圧力が好適に挙げられる。
なお、前記刺激発生手段としては、例えば加熱装置、加圧装置、圧電素子、振動発生装置、超音波発振器、ライトなどが挙げられる。具体的には、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ、などが挙げられる。
【００３２】
前記インクの飛翔の態様としては特に制限はなく、前記刺激の種類等に応じて異なり、例えば、前記刺激が「熱」の場合、記録ヘッド内のインクに対し、記録信号に対応した熱エネルギーを例えばサーマルヘッド等を用いて付与し、該熱エネルギーによりインクに気泡を発生させ、該気泡の圧力により、記録ヘッドのノズル孔からインクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔からインクを液滴として吐出噴射させる方法、などが挙げられる。
中でも、ピエゾ素子に電圧を印加してインクを飛翔させる方法が好ましい。ピエゾ方式は発熱しないため、樹脂を含有するインクを飛翔させるのに有利であり、特に湿潤剤の含有量の少ないインクを用いた場合にノズル詰まりが少ない有効な方法である。また、ノズル抜けを防止するため、ピエゾ素子にインクを吐き出さない強さの電圧を印加して空スキャンを行うことが好ましい。更に、１ページ印刷分の空スキャンに達する前に、インク溜め部にインクを吐き出す動作を行うことが好ましい。また、空吐出受けに固着したインクを掻き落とす掻き落とし手段を有することが好ましい。該掻き落とし手段としては、ワイパー及びカッターのいずれかが好ましい。
【００３３】
また本発明においては、吐出した白インクや白インクとは異なる色のインクが基材上、及び白インク塗膜上で塗れ広がりを増加させるために、基材を加熱する加熱装置を設けることも可能である。
加熱手段としては、多くの既知の加熱装置の中から適宜選択して１つ又は複数を使用することができる。加熱装置としては、強制空気加熱、輻射加熱、伝導加熱、高周波乾燥、マイクロ波乾燥用の装置などが挙げられる。このような加熱装置は、既存のインクジェットプリンターに組込んだものであっても、また、既存のインクジェットプリンターに外付けされたものであってもよい。
【００３４】
図１は、本発明のインクジェット記録方法を用いたインクジェット記録装置の一例を示す概略図である。なお、以下の説明は、キャリッジが走査するシリアル型（シャトル型）インクジェット記録装置に対応するものであるが、本発明の装置は、ライン型ヘッドを備えたライン型インクジェット記録装置にも適用できる。
図１の装置は、装置本体１０１と、装置本体１０１に装着した基材を装填するための給紙トレイ１０２と、装置本体１０１に装着され印字された基材をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。１１１は上カバー、１１２は前カバーの前面である。
【００３５】
装置本体１０１内には、図２に示すように、左右の側板（不図示）に横架したガイド部材であるガイドロッド１３１とステー１３２とがあり、キャリッジ１３３を主走査方向に摺動自在に保持し、主走査モータ（不図示）によって移動走査する。
キャリッジ１３３には、イエロー（Ｙ）、シアン（Ｃ）、マゼンタ（Ｍ）、ブラック（Ｂｋ）、ホワイト（Ｗ）の各色のインク滴を吐出する５個のインクジェット記録用ヘッドからなる記録ヘッド１３４の複数のインク吐出口が、主走査方向と交叉する方向に配列した状態で、インク滴吐出方向が下方となるように装着されている。
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するための刺激発生手段として備えたものなどが使用できる。また記録用ヘッド内でインクを加熱するためのヒーター機構を有してもよい。
また、キャリッジ１３３には、記録ヘッド１３４に各色のインクを供給するための各色のサブタンク１３５が搭載されている。サブタンク１３５には、インク供給チューブ（不図示）を介して、インクカートリッジ装填部１０４に装填されたインクカートリッジ２００からインクが供給されて補充される。
【００３６】
一方、給紙トレイ１０２の基材積載部（圧板）１４１上に積載した基材１４２を給紙するための給紙部として、基材積載部１４１から基材１４２を１枚づつ分離給送する半月コロ〔給紙コロ１４３〕、及び給紙コロ１４３に対向し、摩擦係数の大きな材質からなる分離パッド１４４を備え、この分離パッド１４４は給紙コロ１４３側に付勢されている。
この給紙部から給紙された基材１４２を記録ヘッド１３４の下方側で搬送するための搬送部として、基材１４２を静電吸着して搬送するための搬送ベルト１５１と、給紙部からガイド１４５を介して送られる基材１４２を搬送ベルト１５１との間で挟んで搬送するためのカウンタローラ１５２と、略鉛直上方に送られる基材１４２を略９０°方向転換させて搬送ベルト１５１上に倣わせるための搬送ガイド１５３と、押さえ部材１５４で搬送ベルト１５１側に付勢された先端加圧コロ１５５とが備えられ、また、搬送ベルト１５１表面を帯電させるための帯電手段である帯電ローラ１５６が備えられている。
【００３７】
搬送ベルト１５１は無端状ベルトであり、搬送ローラ１５７とテンションローラ１５８との間に張架されて、ベルト搬送方向に周回可能である。この搬送ベルト１５１は、例えば、抵抗制御を行っていない厚さ４０μｍ程度の樹脂材〔例えば、テトラフルオロエチレンとエチレンの共重合体（ＥＴＦＥ）〕で形成した基材吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。なお、記録ヘッド１３４で記録された基材１４２を排紙するための排紙部として、搬送ベルト１５１から基材１４２を分離するための分離爪１７１と、排紙ローラ１７２及び排紙コロ１７３とを備えており、基材１４２はファンヒータ１７４により熱風乾燥された後、排紙ローラ１７２の下方の排紙トレイ１０３に出力される。
【００３８】
装置本体１０１の背面部には、両面給紙ユニット１８１が着脱自在に装着されている。両面給紙ユニット１８１は、搬送ベルト１５１の逆方向回転で戻される基材１４２を取り込んで反転させて再度、カウンタローラ１５２と搬送ベルト１５１との間に給紙する。なお、両面給紙ユニット１８１の上面には手差し給紙部１８２が設けられている。
このインクジェット記録装置においては、給紙部から基材１４２が１枚ずつ分離給紙され、略鉛直上方に給紙された基材１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。このとき、帯電ローラ１５６によって搬送ベルト１５１が帯電されており、基材１４２は、搬送ベルト１５１に静電吸着されて搬送される。そこで、キャリッジ１３３を移動させながら画像信号に応じて記録ヘッド１３４を駆動することにより、停止している基材１４２にインク滴を吐出して１行分を記録し、基材１４２を所定量搬送後、次の行の記録を行う。また白インク上に異なる色のインクを記録する際は、停止している基材１４２に白インク滴を吐出して１行分を記録した後、引き続き、白インク以外の異なるインクを白インク上に１行分を記録した後に、基材１４２を所定量搬送することも可能である。記録終了信号又は基材１４２の後端が記録領域に到達した信号を受けることにより、記録動作を終了して、基材１４２を排紙トレイ１０３に排紙する。
【００３９】
本発明のインクジェット記録方法で印字する対象となる基材は非多孔質基材である。ここで、非多孔質基材とは、透明又は有色のポリ塩化ビニルフィルム、ポリエチレンテレフタレート（ＰＥＴ）フィルム、アクリルフィルム、ポリプロピレンフィルム、ポリイミドフィルム、ポリスチレンフィルム等の非多孔質素材からなる表面を有する樹脂フィルム、ラミネート紙、コート紙等であり、木材パルプ紙、和紙、合成パルプ紙、合成繊維紙などの紙成分を表面に含まないものからなる。
本発明のインクジェット記録方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【実施例】
【００４０】
以下、実施例及び比較例を示して本発明を更に具体的に説明するが、本発明はこれらの実施例により何ら限定されるものではない。なお、例中の「％」は「質量％」である。
【００４１】
＜ブラック顔料含有ポリマー微粒子分散体の調製＞
−ポリマー溶液Ａの調製−
機械式攪拌機、温度計、窒素ガス導入管、還流管、及び滴下ロートを備えた１Ｌのフラスコ内を充分に窒素ガス置換した後、スチレン１１．２ｇ、アクリル酸２．８ｇ、ラウリルメタクリレート１２．０ｇ、ポリエチレングリコールメタクリレート４．０ｇ、スチレンマクロマー４．０ｇ、及びメルカプトエタノール０．４ｇを混合し６５℃に昇温した。次に、スチレン１００．８ｇ、アクリル酸２５．２ｇ、ラウリルメタクリレート１０８．０ｇ、ポリエチレングリコールメタクリレート３６．０ｇ、ヒドロキシルエチルメタクリレート６０．０ｇ、スチレンマクロマー３６．０ｇ、メルカプトエタノール３．６ｇ、アゾビスメチルバレロニトリル２．４ｇ、及びメチルエチルケトン１８ｇの混合溶液を、２．５時間かけて、フラスコ内に滴下した。滴下後、アゾビスメチルバレロニトリル０．８ｇ及びメチルエチルケトン１８ｇの混合溶液を０．５時間かけてフラスコ内に滴下した。６５℃で１時間熟成した後、アゾビスメチルバレロニトリル０．８ｇを添加し、更に１時間熟成した。反応終了後、フラスコ内にメチルエチルケトン３６４ｇを添加し、濃度が５０％のポリマー溶液Ａを８００ｇ得た。
【００４２】
−ブラック顔料含有ポリマー微粒子分散体の調製−
ポリマー溶液Ａを２８ｇと、カーボンブラック（デグサ社製、ＦＷ１００）を４２ｇ、１ｍｏｌ／Ｌの水酸化カリウム水溶液１３．６ｇ、メチルエチルケトン２０ｇ、及び水１３．６ｇを十分に攪拌した後、ロールミルを用いて混練した。得られたペーストを純水２００ｇに投入し、充分に攪拌した後、エバポレータでメチルエチルケトン及び水を留去し、更に粗大粒子を除くためにこの分散液を平均孔径５．０μｍのポリビニリデンフロライドメンブランフィルターで加圧濾過し、顔料固形分１５％、固形分濃度２０％のブラック顔料含有ポリマー微粒子分散体を得た。
【００４３】
＜マゼンタ、シアン、イエロー顔料含有ポリマー微粒子分散体の調製＞
前記ブラック顔料含有ポリマー微粒子分散体の調整で用いたカーボンブラックを以下に変更した以外は同様にして、マゼンタ、シアン、イエロー顔料含有ポリマー微粒子分散体をそれぞれ得た。
マゼンタ：Ｓｕｎ  Ｃｈｅｍｉｃａｌ社製  Ｐｉｇｍｅｎｔ  Ｒｅｄ  １２２
シアン  ：東洋インキ株式会社製  銅フタロシアニン顔料
（Ｃ．Ｉ．ピグメントブルー１５：４、商品名：ＬＸ４０３３）
イエロー：大日精化工業株式会社製  イエロー顔料
（ピグメントイエロー７４、商品名：イエローＮＯ．４６）
【００４４】
＜白色顔料分散体の調製＞
酸化チタンＳＴＲ−１００Ｗ（堺化学工業株式会社製）２５ｇ、顔料分散剤TEGO  Dispers651（エボニック社製）５ｇ、水７０ｇを混合し、ビーズミル（リサーチラボ、株式会社シンマルエンタープライゼス製）にて、０．３ｍｍΦのジルコニアビーズを充填率６０％、８ｍ／ｓにて５分間分散し、白色顔料分散体を得た。
【００４５】
［実施例１］
下記処方の材料を混合攪拌した後、０．２μｍポリプロピレンフィルターで濾過し、インクを作製した。
（ブラック）
・ブラック顔料含有ポリマー微粒子分散体（固形分２０％、溶媒：水）    ２０％
・ポリエーテル系ウレタン樹脂粒子  スーパーフレックス１３０
（第一工業製薬社製、固形分３５％、溶媒：水）                      ２０％
・界面活性剤ＣＨ3(ＣＨ2)12Ｏ(ＣＨ2ＣＨ2Ｏ)3ＣＨ2ＣＯＯＨ              ２％
・２，３−ブタンジオール                                            ３０％
・３−メトキシ−３−メチル−１−ブタノール                          １０％
・水                                                            １７．９％
・防腐防黴剤  プロキセルＬＶ（アビシア社製）                      ０．１％
【００４６】
（マゼンタ）
・マゼンタ顔料含有ポリマー微粒子分散体（固形分２０％、溶媒：水）    ２０％
・ポリエーテル系ウレタン樹脂粒子  スーパーフレックス１３０
（第一工業製薬社製、固形分３５％、溶媒：水）                      ２０％
・界面活性剤ＣＨ3(ＣＨ2)12Ｏ(ＣＨ2ＣＨ2Ｏ)3ＣＨ2ＣＯＯＨ              ２％
・２，３−ブタンジオール                                            ３０％
・３−メトキシ−３−メチル−１−ブタノール                          １０％
・水                                                            １７．９％
・防腐防黴剤  プロキセルＬＶ（アビシア社製）                      ０．１％
【００４７】
（シアン）
・シアン顔料含有ポリマー微粒子分散体（固形分２０％、溶媒：水）      ２０％
・ポリエーテル系ウレタン樹脂粒子  スーパーフレックス１３０
（第一工業製薬社製、固形分３５％、溶媒：水）                      ２０％
・界面活性剤ＣＨ3(ＣＨ2)12Ｏ(ＣＨ2ＣＨ2Ｏ)3ＣＨ2ＣＯＯＨ              ２％
・２，３−ブタンジオール                                            ３０％
・３−メトキシ−３−メチル−１−ブタノール                          １０％
・水                                                            １７．９％
・防腐防黴剤  プロキセルＬＶ（アビシア社製）                      ０．１％
【００４８】
（イエロー）
・イエロー顔料含有ポリマー微粒子分散体（固形分２０％、溶媒：水）    ２０％
・ポリエーテル系ウレタン樹脂粒子  スーパーフレックス１３０
（第一工業製薬社製、固形分３５％、溶媒：水）                      ２０％
・界面活性剤ＣＨ3(ＣＨ2)12Ｏ(ＣＨ2ＣＨ2Ｏ)3ＣＨ2ＣＯＯＨ              ２％
・２，３−ブタンジオール                                            ３０％
・３−メトキシ−３−メチル−１−ブタノール                          １０％
・水                                                            １７．９％
・防腐防黴剤  プロキセルＬＶ（アビシア社製）                      ０．１％
【００４９】
（ホワイト）
・白色顔料分散体（固形分２５％、溶媒：水）                          ２５％
・ポリエーテル系ウレタン樹脂粒子  スーパーフレックス１３０
（第一工業製薬社製、固形分３５％、溶媒：水）                      １５％
・界面活性剤ＣＨ3(ＣＨ2)12Ｏ(ＣＨ2ＣＨ2Ｏ)3ＣＨ2ＣＯＯＨ              ２％
・２，３−ブタンジオール                                            ３０％
・３−メトキシ−３−メチル−１−ブタノール                            ５％
・トリプロピレングリコールモノメチルエーテル（ｂｐ２４２℃）          ５％
・水                                                            １７．９％
・防腐防黴剤  プロキセルＬＶ（アビシア社製）                      ０．１％
【００５０】
上記ブラック、マゼンタ、シアン、イエローインクと白インクのインクセットを搭載可能なように改造したインクジェットプリンター（株式会社リコー製  ＩＰＳｉＯ  ＧＸｅ５５００改造機）に、インクを充填し、非多孔質基材の透明ＰＥＴシートＬＬＰＥＴ１２２３（桜井株式会社製）に、白インクのベタ画像上に４色のベタ画像が隣接しているテストパターンを印字した。
得られた画像の滲み、及び光沢について、以下の基準で評価を行った。結果を表３に示す。
【００５１】
＜滲み評価＞
テストパターンを目視観察した際の、滲みの程度により測定した。
評価Ａ      滲み  未発生
評価Ｂ      黒と黄色の一部の箇所に、非常に僅かに滲みが確認される
評価Ｃ      黒と黄色の境界部全体に、滲みが確認される
評価Ｄ      帯状パターン全体に、滲みの発生が見られる
【００５２】
＜光沢評価＞
黒ベタ画像の６０°光沢度を光沢度計（ＢＹＫ  Ｇａｒｄｅｎｅｒ社製、４５０１）により測定した。光沢度の数値が大きいほど光沢が優れている。
【００５３】
［実施例２〜１５］
実施例１のブラック、マゼンタ、シアン、イエローインクと白インクについて、表１に示すインクセットに変更した以外は、実施例１と同様にしてインクジェットプリンターを用いて印字した。
尚、表１及び表２において処方に用いた各材料の数値は配合比「質量％」を示す。また樹脂エマルジョンは、実施例１で用いた「ポリエーテル系ウレタン樹脂粒子  スーパーフレックス１３０（第一工業製薬社製、固形分３５％、溶媒：水）」である。
【００５４】
［実施例１６］
下記処方の材料を混合攪拌した後、０．２μｍポリプロピレンフィルターで濾過し、インクを作製した。
（ライトマゼンタ）
・マゼンタ顔料含有ポリマー微粒子分散体（固形分２０％、溶媒：水）        ８％
・ポリエーテル系ウレタン樹脂微粒子  スーパーフレックス１３０
（第一工業製薬社製、固形分３５％、溶媒：水）                        ２０％
・界面活性剤ＣＨ3(ＣＨ2)12Ｏ(ＣＨ2ＣＨ2Ｏ)3ＣＨ2ＣＯＯＨ                ２％
・２，３−ブタンジオール                                              ３０％
・３−メトキシ−３−メチル−１−ブタノール                            １０％
・水                                                              ２９．９％
・防腐防黴剤  プロキセルＬＶ（アビシア社製）                        ０．１％
【００５５】
（ライトシアン）
・シアン顔料含有ポリマー微粒子分散体（固形分２０％、溶媒：水）          ８％
・ポリエーテル系ウレタン樹脂微粒子  スーパーフレックス１３０
（第一工業製薬社製、固形分３５％、溶媒：水）                        ２０％
・界面活性剤ＣＨ3(ＣＨ2)12Ｏ(ＣＨ2ＣＨ2Ｏ)3ＣＨ2ＣＯＯＨ                ２％
・２，３−ブタンジオール                                              ３０％
・３−メトキシ−３−メチル−１−ブタノール                            １０％
・水                                                              ２９．９％
・防腐防黴剤  プロキセルＬＶ（アビシア社製）                        ０．１％
【００５６】
上記、ライトマゼンタ、ライトシアンインク、実施例１で作製したブラック、マゼンタ、シアン、イエローインクと白インクのインクセットを搭載可能なように改造したインクジェットプリンター（株式会社リコー製  ＩＰＳｉＯ  ＧＸｅ５５００改造機）に、インクを充填し、非多孔質基材の透明ＰＥＴシートＬＬＰＥＴ１２２３（桜井株式会社製）に、白インクのベタ画像上に６色のベタ画像が隣接しているテストパターンを印字した。
得られた画像の滲み、及び光沢について、実施例１と同様にして評価を行った。
【００５７】
［実施例１７〜１８］
実施例１のブラック、マゼンタ、シアン、イエローインクと白インクについて、表１に示すインクセットに変更した以外は、実施例１と同様にしてインクジェットプリンターを用いて印字した。
【００５８】
【表１−１】
2016030776.tif 000002
【００５９】
【表１−２】
2016030776.tif 000003
【００６０】
【表１−３】
2016030776.tif 000004
【００６１】
【表１−４】
2016030776.tif 000005
【００６２】
［比較例１〜４］
実施例１のブラック、マゼンタ、シアン、イエローインクと白インクについて、表２に示すインクセットに変更した以外は、実施例１と同様にしてインクジェットプリンターを用いて印字した。
【００６３】
【表２】
2016030776.tif 000006
【００６４】
上記実施例１〜１６及び比較例１〜４の各インクについて、以下の特性評価を行った。結果を表３に示す。
【表３】
2016030776.tif 000007
【００６５】
上記表３の結果から分かるように、本発明のインクジェット用インクセットは、白インク塗膜上の何れにおいても、高い光沢と滲みのない画像を得られた。
【符号の説明】
【００６６】
１０１  装置本体
１０２  給紙トレイ
１０３  排紙トレイ
１０４  インクカートリッジ装填部
１０５  操作部
１１１  上カバー
１１２  前面
１１５  前カバー
１３１  ガイドロッド
１３２  ステー
１３３  キャリッジ
１３４  記録ヘッド
１３５  サブタンク
１４１  基材積載部
１４２  基材
１４３  給紙コロ
１４４  分離パッド
１４５  ガイド
１５１  搬送ベルト
１５２  カウンタローラ
１５３  搬送ガイド
１５４  押さえ部材
１５５  加圧コロ
１５６  帯電ローラ
１５７  搬送ローラ
１５８  デンションローラ
１６１  ガイド部材
１７１  分離爪
１７２  排紙ローラ
１７３  排紙コロ
１７４  ファンヒータ
１８１  両面給紙ユニット
１８２  手差し給紙部
２００  インクカートリッジ
【先行技術文献】
【特許文献】
【００６７】
【特許文献１】特開２００５−２２０３５２号公報
【特許文献２】特開２０１１−０９４０８２号公報
【特許文献３】特開２０１１−２０１２３０号公報
【図１】
2016030776.tif 000008
【図２】
2016030776.tif 000009